СЫРЬЕВАЯ СМЕСЬ ДЛЯ ПРОИЗВОДСТВА ПОРИСТОГО ЗАПОЛНИТЕЛЯ
RAW MIX FOR POROUS FILLER PRODUCTION

Изобретение относится к производству пористых заполнителей для бетонов.
Известна сырьевая смесь для производства пористого заполнителя, содержащая, мас.%: шлак ГРЭС 56,0-64,0; отсевы дробления андезита 20,0-27,0; возврат 16,0-17,0 [1].
Задачей изобретения является повышение прочности пористого заполнителя, полученного из сырьевой смеси.
Технический результат достигается тем, что сырьевая смесь для производства пористого заполнителя, содержащая шлак ГРЭС и отсевы дробления андезита, дополнительно содержит лессовидный суглинок и/или бентонит при следующем соотношении компонентов, мас.%: шлак ГРЭС 44,0-54,0; отсевы дробления андезита 9,0-13,0; лессовидный суглинок и/или бентонит 37,0-43,0.
В таблице приведены составы сырьевой смеси для производства пористого заполнителя.
Таблица
Компоненты
Состав, мас.%
1
2
3
Шлак ГРЭС
54,0
49,0
44,0
Отсевы дробления андезита
9,0
11,0
13,0
Лессовидный суглинок
37,0
20,0
-
Бентонит
-
20,0
43,0
Прочность на сжатие, МПа
1-1,2
1-1,2
1-1,2
В составе сырьевой смеси для производства пористого заполнителя могут быть использованы шлаки ГРЭС, включающие не более 5 мас.% топливных остатков.
2
2
3
2
3
3
Могут быть использованы бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п.11,45-14,32.
2
2
3
2
3
2
2
Могут быть использованы лессовидные суглинки, содержащие, мас.%: SiO 50,58-55,08; AlO 11,58-13,16; FeO 3,72-5,19; CaO 12,2-14,86; MgO 2,3-3,03; NaO 1,44-3,88; KO 0,73-0,94; п.п.п. 2,53-5,3.
Компоненты сырьевой смеси дозируют в требуемых количествах.
Отсевы дробления андезита размалывают до полного прохождения через сетку №014, смешивают со шпаком ГРЭС, лессовидным суглинком и/или бентонитом. Полученную смесь увлажняют до 18-24% и формуют из нее гранулы размером 20-40 мм, которые сушат и обжигают при температуре 1000°С.
Источники информации
1. SU 1551683, С04В 18/04,1990.